(57)【要約】      （修正有）【課題】はんだ直接付けとワイヤボンディングとを両立できるアルミ電極を半導体チップ上に具備した半導体装置を提供する。【解決手段】半導体チップ１に設けられたＡｌ電極４上に生成したＡｌ酸化皮膜５の適当な箇所に、該皮膜５を貫通してＡｌ電極４まで届く微小金属１１を形成させており、酸化物貫通微少金属を具備した一種類のＡｌ電極をはんだ直接付け及びワイヤボンディング両用とすることが出来る。【選択図】図５
2010171421.tif 000002
【特許請求の範囲】
【請求項１】
半導体チップに設けられたＡｌ電極上のＡｌ酸化皮膜に、該皮膜を貫通して微小金属を備えた、半導体装置。
【請求項２】
Ａｌ酸化皮膜に形成された貫通孔に微小金属が設けられている、請求項１記載の半導体装置。
【請求項３】
微小金属がＡｌ電極を貫通する、請求項１または２記載の半導体装置。
【請求項４】
微小金属が、Ａｌ電極を貫通し、さらに半導体チップとＡｌ電極との間に介在する接合金属を貫通する、請求項１または２記載の半導体装置。
【請求項５】
微小金属が、Ａｌ電極を貫通し、さらに半導体チップとＡｌ電極との間に介在する接合金属を貫通し、そして半導体チップを貫通する、請求項１または２記載の半導体装置。
【請求項６】
微小金属が、不動態皮膜生成し難く、かつはんだと濡れ性がある金属である、請求項１ないし５のいずれかに記載の半導体装置。
【請求項７】
微小金属が、Ａｕ、Ａｇ、Ｐｔ、Ｐｄ、またはＮｉである、請求項６記載の半導体装置。
【請求項８】
半導体チップに設けられたＡｌ電極上のＡｌ酸化皮膜に、該皮膜を貫通してＡｌ電極に届く微小金属を形成する、半導体装置の製造方法。
【請求項９】
Ａｌ酸化皮膜に貫通孔を形成し、該貫通孔に微小金属を設ける、請求項８記載の半導体装置の製造方法。
【請求項１０】
微小金属を含むＡｌ酸化皮膜の表面にはんだを塗布する、請求項８または９記載の半導体装置の製造方法。
【請求項１１】
Ａｌ酸化皮膜の貫通孔にワイヤ形状の金属を埋め込むことにより、微小金属を形成すると同時にワイヤボンディングを行う、請求項８または９記載の半導体装置の製造方法。
【発明の詳細な説明】
【技術分野】
【０００１】
本発明は、半導体チップ上にＡｌ電極を具備した半導体装置（半導体デバイス）及びその製造方法に関する。
【背景技術】
【０００２】
電力制御やエネルギー変換等を行うパワーエレクトロニクス用のパワー素子として、たとえば図１に例示したように、半導体チップ１上にＴｉ／Ｗ等の接合金属３を介して”表面”電極としてのＡｌ電極４を作製したものが知られている。Ａｌ電極４に使われるＡｌ金属は、低電気抵抗、高性能、ＡｌとＡｕワイヤボンドが可能、及び低コストという優れた性能を有している。Ａｌ電極４の作製については、一般的に、真空中においてスパッタリング又は蒸着により、Ｓｉ、ＳｉＣ又はＧａＮ等の半導体ウェハにＴｉ／Ｗ、Ｃｒなどの接合・拡散バリヤ層を作製し、その上にスパッタリング又は蒸着方法によりＡｌ電極４を作製する（非特許文献１、２参照）。一方、スパッタリング又は蒸着により、チップの”裏面”つまりダイボンド面には、Ｎｉ／Ａｇ電極２が作製される。
【０００３】
Ａｌ金属４は酸素との親和力が非常に高いので、常温でも空気中に曝露されると、たとえば図２ａに例示したようにその表面に薄いＡｌ酸化皮膜５が自然的に生成する。このＡｌ酸化皮膜５は絶縁体であり、導電性がほぼない。そこで、たとえば図２ｂに例示したように、超音波又は熱圧接によりこのＡｌ酸化皮膜５を破り、Ａｌ又はＡｕワイヤ６をその下のＡｌ電極４（Ａｌ金属）と接合させて、導電性を得る。しかし、このＡｌ酸化皮膜５ははんだとの濡れ性が不良で、ワイヤボンディングは可能であっても、はんだ接合は不可能である（非特許文献３参照）。
【０００４】
そこで、従来、たとえば図３に例示したように、Ａｒ等を用いたスパッタリングによりＡｌ酸化皮膜５を除去し、半田付け性を持つＴｉＮ，ＮｉＣｒ等の金属を拡散バリヤ層７として蒸着する方法が採用されている。拡散バリヤ層７の上にはさらにＡｕ酸化防止層８が形成される。
【０００５】
また、たとえば図４に例示したように、亜鉛置換処理および無電解Ｎｉ（Ｐ）めっきによる方法も知られている。亜鉛置換処理では、Ａｌ酸化皮膜５がなくなり、Ａｌ電極４の表面に多くのＺｎ粒子９が析出する。無電解Ｎｉ（Ｐ）めっきでは、Ｎｉ（Ｐ）層が析出する。
【０００６】
しかしながら、これら従来の方法で処理したＡｌ電極４は直接はんだ付けできるが、Ａｌワイヤボンディングは困難である。そして、両方とも電極処理のプロセスが複雑になり、コストも上がる（非特許文献３−６参照）。
【先行技術文献】
【非特許文献】
【０００７】
【非特許文献１】Randall Kirschman, "High-Temperature Electronics", IEEE Press, NY, 1999, pp.734,740.
【非特許文献２】Jau-Jiun Chen, Soohhwan Jang, and F. Ren.et.al, “Comparison of Ti/Al/Pt/Au and Ti/Au/ Ohmic Contacts n-type ZnCdO”, Appl. Phys.Lett. 88 012109 (2006).
【非特許文献３】J. H. Lau,”Flip Chip Technologies”, McGraw-Hill, NY, 1995, pp.226.
【非特許文献４】John H. Lau, C. P. Wong, “Electronics Manufacturing with Lead-Free, Halogen-Free, and Conductive-Adhesive Materials", McGraw-Hill, NY, 2003, pp2.1-2.6.
【非特許文献５】Haijing Lu, Cheah Li Kang, Stephen  C K Wong and Hao Gong,”Evaluation of Commercial Electroless Nickel Chemical for a Low Cost Wafer Bumping Process”, Semicond. Sci. Technol. 17 (2002) 911-917.
【非特許文献６】牧野  豊、渡辺  英二、児玉  邦夫、水越  正孝、山田  光孝、“無電解NiめっきUBM形成と実用性に関する検討”、第１０回マイクロエレクトロニクスシンポジウム（MES’98）Dec. 1998、埼玉県大宮市。
【発明の概要】
【発明が解決しようとする課題】
【０００８】
そこで、以上のとおりの事情に鑑み、本発明は、はんだ直接付けとワイヤボンディングとを両立できるアルミ電極を半導体チップ上に具備した半導体装置（半導体デバイス）を提供することを課題としている。
【課題を解決するための手段】
【０００９】
上記課題を解決すべく、本発明の半導体装置は、半導体チップに設けられたＡｌ電極上のＡｌ酸化皮膜に、該皮膜を貫通してＡｌ電極に届く微小金属を備えたことを特徴とする。
【００１０】
また、Ａｌ酸化皮膜に形成された貫通孔に微小金属が設けられていること、微小金属がＡｌ電極を貫通すること、微小金属が、Ａｌ電極を貫通し、さらに半導体チップとＡｌ電極との間に介在する接合金属を貫通すること、微小金属が、Ａｌ電極を貫通し、さらに半導体チップとＡｌ電極との間に介在する接合金属を貫通し、そして半導体チップを貫通すること、微小金属が、不動態皮膜生成し難く、かつはんだと濡れ性がある金属であること、微小金属が、Ａｕ、Ａｇ、Ｐｔ、Ｐｄ、またはＮｉであることなどを特徴とする。
【００１１】
また、本発明の半導体装置の製造方法は、半導体チップに設けられたＡｌ電極上のＡｌ酸化皮膜に、該皮膜を貫通してＡｌ電極に届く微小金属を形成することを特徴とする。
【００１２】
また、Ａｌ酸化皮膜に貫通孔を形成し、該貫通孔に微小金属を設けること、微小金属を含むＡｌ酸化皮膜の表面にはんだを塗布すること、Ａｌ酸化皮膜の貫通孔にワイヤ形状の金属を埋め込むことにより、微小金属を形成すると同時にワイヤボンディングを行うことなどを特徴とする。
【図面の簡単な説明】
【００１３】
【図１】従来の半導体装置の一例を示した図。
【図２】従来の半導体装置の一例を示した図。
【図３】従来のはんだ付けのための電極処理の一例について説明する図。
【図４】従来のはんだ付けのための電極処理の一例について説明する図。
【図５】本発明による半導体装置の一例を示した図。
【図６】本発明によるはんだ付けの一例について説明する図。
【図７】図６に続くはんだ付けの一例について説明する図。
【図８】微小金属の各種形態を示した図。
【図９】微小金属の作製方法の一例について説明する図。
【図１０】図９に続く微小金属の作製方法の一例について説明する図。
【図１１】図１０に続く微小金属の作製方法の一例について説明する図。
【図１２】微小金属の作製方法の一例について説明する図。
【図１３】Ａｌ電極へのワイヤボンディングの一例について説明する図。
【発明を実施するための形態】
【００１４】
以下、本発明の実施の形態について図面を参照して説明する。
【００１５】
図５は、本発明による一実施形態を示したものである。この実施形態では、Ａｌ電極４上に生成したＡｌ酸化皮膜５の適当な箇所に、該皮膜を貫通してＡｌ電極４まで届く微小金属１１を形成させており、この微小金属１１の存在により、後述するはんだ直接付け及びワイヤボンディングの両立が可能になる。すなわち、はんだ直接付け用のＡｌ電極４、ワイヤボンディング用のＡｌ電極４を別々に用意する必要がなく、酸化物貫通微小金属１１を具備した一種類のＡｌ電極４をはんだ直接付け及びワイヤボンディング両用とすることができる。
【００１６】
図６および図７は、上記微小金属１１の存在により可能となるはんだ直接付けについて説明する図である。微小金属１１が形成されたＡｌ電極４の表面全体にはんだ１２を塗布し、リフローすると、はんだ１２が微小金属１１と反応して（図中１３は微小金属原子）、さらにＡｌ電極４のＡｌとも反応する（図６参照）。はんだ１３とＡｌ原子１４との反応に伴い、Ａｌ酸化皮膜５が破壊されて、はんだ１３が徐々に周囲へ広がっていく（図７参照）。この広がり速度は、リフロー温度が高いほど、またはんだ量が多くほど、早くなる。これにより、Ａｌ電極４へのはんだ直接付けが実現し、たとえば半導体チップ１上に、セラミックス基板の表裏面に銅板が張り合わされたＤＢＣ基板１５を良好にはんだ接合することができるようになる。
【００１７】
微小金属１１については、図８に例示したように、様々な形状や貫通方法がある。たとえば、左枠内に例示したように、微小金属１１を、Ａｌ酸化皮膜５に設けられた貫通孔１６内にてＡｌ酸化皮膜５の表面と面一となるように埋める形態（上段図）、貫通孔１６内のある程度の高さまで埋め込む形態（中段図）、逆にＡｌ酸化皮膜５の表面から突出するように形成される形態（下段図）が考えられる。これらの形態では、微小金属１１の直径は貫通孔１６の直径と等しくなるように設けられる。
【００１８】
また、微小金属１１の高さがＡｌ酸化皮膜５の高さと等しい、あるいはそれより低い又は高い場合のいずれにおいても、同図右枠内に例示したように、貫通孔１６を覆う構造（上段図）、貫通孔１６の直径よりも小さな直径を持つ構造（下段図）も可能である。
【００１９】
また、微小金属１１の直径が貫通孔１６の直径より小さい又は等しい場合であっても、微小金属１１の高さがＡｌ酸化皮膜５の厚さと等しい、あるいは低い又は高い場合であっても、同図下枠内に例示したように、貫通孔１６をＡｌ酸化皮膜５からさらにＡｌ電極４をも貫通させる形状とさてもよい。たとえば、Ａｌ電極４の途中まで貫通させる形態（左端図）、Ａｌ電極４を全て貫通してその下の接合金属３まで届く形態（左中央図）、接合金属３をも貫通して半導体チップ１の表面まで届く形態（右中央図）、そしてさらに半導体チップ１をもある程度貫通する形態（右端図）などが考えられる。
【００２０】
なお、接合金属３については、Ｔｉ−Ｗの他に、Ｔｉ，Ｔｉ−Ｗ，Ｔｉ−Ｐｄ，Ｔｉ−Ｐｔ，Ｃｒ，Ｃｒ−Ｃｕ，Ｃｒ−Ｃｕ−Ａｕ，Ｎｉ，Ｎｉ−Ｃｕ，Ｎｉ−Ａｕ，ＴｉＷ−Ｃｕ，Ｔｉ−Ｖ−Ｃｕなども採用できる。
【００２１】
以上のとおりの微小金属１１は、たとえば図９〜１０に例示したような方法により作製することができる。
【００２２】
まず、図９に例示したように、Ａｌ酸化皮膜５の表面全体を覆うようにフォトレジスト１７を塗布し、フォトリソグラフィによって貫通孔１６を形成させたい位置および形状パターンにフォトレジスト１７を露光、現像する。続いて、Ａｒ+イオンミリングやＲＩＥ（塩素系ガス）エッチングなどのドライエッチング、あるいはアルカリＮａＯＨ、ＫＯＨ、酸等のウェットエッチングにより、Ａｌ酸化皮膜５に貫通孔１６を形成する。次に、図１０に例示したように、スパッタリングや蒸着などの真空蒸着、あるいはめっきにより、貫通孔１６内に微小金属１１を埋め込む、後は図１１に例示したように、アセトンなどの有機溶剤等を用いたリフトオフにより、フォトレジストを除去する。以上により、Ａｌ酸化皮膜５を貫通してＡｌ電極４に届く微小金属１１を作製することができる。
【００２３】
また、プラズマエッチング及びプラズマスパッタリングを利用して微小金属１１を作製することもできる。具体的には、例えば、アルゴンプラズマにより、所望形状及び寸法の孔を持つメタルマスクを介してＡｌ酸化皮膜５をエッチングして貫通孔１６を形成し、アルゴンプラズマ雰囲気下で貫通孔１６にＡｇを蒸着する。
【００２４】
その他、たとえば図１２に例示したように、加熱及び圧接によって、Ａｌ酸化皮膜５を破って微小金属１１を打ち込むちという方法も考えられる。また超音波によっても、Ａｌ酸化皮膜５に微小金属１１を埋め込むことができる。
【００２５】
以上の微小金属１１の材料は、不動態皮膜生成し難く、かつはんだと濡れ性がある金属材料が好ましく、たとえばＡｕ，Ａｇ、Ｐｔ、Ｐｄ、Ｎｉなどを用いることができる。
【００２６】
ワイヤボンディングについては、たとえば図１３に例示したように、超音波などによって、Ａｕワイヤ６（ワイヤ形状の金属）をＡｌ電極４に直接埋め込むことによって、微小金属１１の形成と同時にワイヤボンディングを実現することができる。
【００２７】
ここで、実際にプラズマエッチング（アルゴンプラズマ〜０．５Ｐａ Ａｒ、エッチング時間約１０分）及びプラズマスパッタリング（アルゴンプラズマ雰囲気）によりＡｇ微小金属を形成後、Ａｕ−Ｓｎ共晶はんだを塗布して、窒素リフローを行った場合の接合強度評価及び破面分析を行った。その結果、Ａｇ微小金属とＡｌ電極との界面での良好な接合が確認された。また、Ａｌ電極とはんだとの接合強度についても５０ＭＰａ以上が得られた。
【００２８】
リフローについては、リフロー時にはんだが微小金属の部分からＡｌ電極と反応して、Ａｌ原子がはんだに固溶しており、リフロー温度が高いほどはんだとＡｌ電極との反応速度が速くなり、一方リフロー温度が一定の場合ははんだの接合面積がはんだ量の増加に伴い増加した。
【符号の説明】
【００２９】
１  半導体チップ
２  Ｎｉ／Ａｇ電極
３  接合金属
４  Ａｌ電極
５  Ａｌ酸化皮膜
６  ワイヤ
７  拡散バリヤ層
８  Ａｕ酸化防止層
９  Ｚｎ粒子
１０  Ｎｉ（Ｐ）層
１１  微小金属
１２  はんだ
１３  微小金属原子
１４  Ａｌ原子
１５  ＤＢＣ基板
１６  貫通孔
１７  フォトレジスト
【図１】
2010171421.tif 000003
【図２】
2010171421.tif 000004
【図３】
2010171421.tif 000005
【図４】
2010171421.tif 000006
【図５】
2010171421.tif 000007
【図６】
2010171421.tif 000008
【図７】
2010171421.tif 000009
【図８】
2010171421.tif 000010
【図９】
2010171421.tif 000011
【図１０】
2010171421.tif 000012
【図１１】
2010171421.tif 000013
【図１２】
2010171421.tif 000014
【図１３】
2010171421.tif 000015